(57)【要約】【課題】未反応物の生成を抑制して、効率よくシリカ粒子を製造すること。【解決手段】シリカ種粒子を含有する液Ｉに対して、シランアルコキシドを含有する液Ａと、アルカリ触媒及び水を含有する液Ｂとを同時に添加することにより、シリカ種粒子を成長させてシリカ粒子を製造するシリカ粒子分散液の製造方法であって、添加開始から終了までの期間の反応系におけるシリカ成分に対するアルカリ触媒のモル比の初期値に対する変化率が、０．９０〜１．１０であり、添加開始から終了までの期間の反応系におけるシリカ成分に対する水のモル比の初期値に対する変化率が、０．９０〜１．１０であるシリカ粒子分散液の製造方法である。【選択図】図２
2018181713.tif 000002
【特許請求の範囲】
【請求項１】
平均粒子径が３〜１００ｎｍのシリカ種粒子を含有する液Ｉを容器に準備する工程と、
前記液Ｉに、シランアルコキシドを含有する液Ａと、アルカリ触媒及び水を含有する液Ｂとを同時に添加し、前記シリカ種粒子を成長させてシリカ粒子を製造する工程とを含み、
添加開始から終了までの期間の反応系におけるシリカ成分に対する前記アルカリ触媒のモル比の初期値に対する変化率が、０．９０〜１．１０であり、
添加開始から終了までの期間の前記反応系におけるシリカ成分に対する前記水のモル比の初期値に対する変化率が、０．９０〜１．１０である
ことを特徴とするシリカ粒子分散液の製造方法。
【請求項２】
前記液Ｉ中のシリカ種粒子濃度が、１質量％以上であることを特徴とする請求項１記載のシリカ粒子分散液の製造方法。
【請求項３】
前記シランアルコキシドの添加量が、前記液Ｉ中の前記シリカ種粒子に対して、ＳｉＯ２換算質量として、１分間あたり１０質量％以上であることを特徴とする請求項１又は２記載のシリカ粒子分散液の製造方法。
【請求項４】
前記シリカ種粒子の真球度が０．８０〜１．００、かつ粒子径変動係数（ＣＶ値）が１０％以下であることを特徴とする請求項１〜３のいずれか記載のシリカ粒子分散液の製造方法。
【請求項５】
前記液Ｉ中の未反応物の含有量が、２００ｐｐｍ以下であることを特徴とする請求項１〜４のいずれか記載のシリカ粒子分散液の製造方法。
【請求項６】
製造されるシリカ粒子が、一次粒子が２個以上連結した異形シリカ粒子であることを特徴とする請求項１〜５のいずれか記載のシリカ粒子分散液の製造方法。
【請求項７】
添加終了時の前記反応系中のシリカ粒子濃度が、５質量％以上であることを特徴とする請求項１〜６のいずれか記載のシリカ粒子分散液の製造方法。
【請求項８】
添加終了時の前記反応系中の未反応物の含有量が、２００ｐｐｍ以下であることを特徴とする請求項１〜７のいずれか記載のシリカ粒子分散液の製造方法。
【請求項９】
添加開始から終了までの期間、前記反応系におけるシリカ成分に対する前記アルカリ触媒のモル比が常時０．２０以上であり、かつ、前記シリカ成分に対する前記水のモル比が常時２．０以上であることを特徴とする請求項１〜８のいずれか記載のシリカ粒子分散液の製造方法。
【請求項１０】
前記反応系の温度が、０〜６５℃であることを特徴とする請求項１〜９のいずれか記載のシリカ粒子分散液の製造方法。
【発明の詳細な説明】
【技術分野】
【０００１】
本発明は、シリカ粒子を含む分散液の製造方法に関し、詳しくは、半導体集積回路における金属配線層の形成時の研磨等に用いる研磨材に有用なシリカ粒子を含む分散液の製造方法に関する。
【背景技術】
【０００２】
コンピューター、各種電子機器には、各種の集積回路が用いられており、これらの小型化、高性能化に伴い、回路の高密度化と高性能化が求められている。
例えば、半導体集積回路は、シリコンウエハー等の基材上に配線層間膜（絶縁膜）を成膜し、その配線層間膜（絶縁膜）上に金属配線用の溝パターンを形成し、必要に応じてスパッタリング法などによって窒化タンタル（ＴａＮ）等のバリアメタル層を形成し、ついで金属配線用の銅を化学蒸着（ＣＶＤ）法等により成膜する。ここで、ＴａＮ等のバリアメタル層を設けた場合には層間絶縁膜への銅や不純物などの拡散や侵食に伴う層間絶縁膜の絶縁性の低下などを防止することができ、また層間絶縁膜と銅の接着性を高めることができる。
次いで、溝内以外に成膜された不要な銅及びバリアメタル（犠牲層ということがある）を化学機械研磨（ＣＭＰ）法により研磨して除去するとともに上部表面を可能な限り平坦化して、溝内にのみ金属膜を残して銅の配線・回路パターンを形成する。【０００３】
このＣＭＰ法で使用される研磨材は、通常、シリカ等の金属酸化物からなる平均粒子径が５〜３００ｎｍ程度の球状の研磨用粒子を含む分散液に、配線・回路用金属の研磨速度を早めるための酸化剤、有機酸等の添加剤を添加して製造される。【０００４】
この研磨用粒子を含む分散液（シリカゾル）中に、シランアルコキシドのオリゴマー等の未反応物（副生成物）が存在すると、反応性に富むオリゴマー等の未反応物の影響のためか、シリカゾルとして十分な安定性が得られなかった。さらに、研磨材として使用する際に混合される添加剤の影響で、増粘、凝集、白濁、沈降性ゲル発生等が生じることがあった。このような研磨材を用いると、凝集物によりスクラッチが発生したり、また、研磨後の基板上にシリカ成分が残存して問題が生じることがあった（例えば、特許文献１〜３参照）。また、研磨特性向上のための添加剤を吸着してしまい、添加剤の効果を低減させることがあった。【０００５】
このようなオリゴマー等の未反応物の生成を抑制したシリカゾルの製造方法として、例えば、テトラメトキシシランを含む有機溶媒と、アルカリ触媒及び水を含む溶媒とを、アルカリ触媒及び水を含む有機溶媒に添加することによりテトラメトキシシランを加水分解及び重縮合させてシリカゾルを製造する工程（ａ）と、シリカゾルの分散媒を水の沸点に達するまで加熱して水で置換する工程（ｂ）とを含む方法が提案されている（特許文献４参照）。【０００６】
一方、研磨材として用いるシリカ粒子としては、真球状のものと異形状のものが製造されている。異形状のシリカ粒子は、研磨速度を求める研磨剤に好適に用いられる。
例えば、上記特許文献４記載の方法によれば、二次粒子の平均粒子径が一次粒子の平均粒子径の１．５〜３．０倍の異形状のシリカ粒子が得られるとされている。【０００７】
また、異形状シリカ粒子の他の製造方法として、ケイ酸メチル、又はケイ酸メチルとメタノールとの混合物を、水、メタノール及びアンモニア、又は水、メタノール、アンモニア及びアンモニウム塩からなる混合溶媒中に、この溶媒中のアンモニウムイオンの含量が、この溶媒の全重量に基づいて０．５〜３重量％で、反応が１０〜３０℃の温度で行われるように、撹拌下に１０〜４０分間で滴下し、ケイ酸メチルと水とを反応させる方法が提案されている（特許文献５参照）。この方法によれば、１０〜２００ｎｍの短径と１．４〜２．２の長径／短径比を有するコロイダルシリカを生成できるとされている。【０００８】
また、アンモニウムイオンを含む水性溶媒中に、テトラアルコキシシランまたはテトラアルコキシシランと水混和性有機溶剤との混合物を原料として連続的に添加し、加水分解、縮合させるに際し、これら原料の総添加量を、反応初期の段階における２個の単一シリカ粒子の合着までに要する原料添加量の２．０〜６．０倍の範囲になるように制御する落花生様双子型コロイダルシリカ粒子の製造方法が提案されている（特許文献６参照）。【０００９】
さらに、アルコキシシランの縮合体又はその水性溶媒溶液をアンモニア若しくはアンモニウム塩の水溶液又はアンモニア若しくはアンモニウム塩と水性溶媒を含む水溶液中に滴下しながらアルコキシシランを加水分解する繭型コロイダルシリカの製造方法が提案されている（特許文献７参照）。
【先行技術文献】
【特許文献】
【００１０】
【特許文献１】特開２０１５−１２４２３１号公報 段落[0002],[0006]
【特許文献２】特開２０１２−１５６３９３号公報 段落[0006]
【特許文献３】特開２０１４−１５４７０７号公報 段落[0007]
【特許文献４】特開２００５−０６０２１７号公報
【特許文献５】特開平１１−０６０２３２号公報
【特許文献６】特開２００４−２０３６３８号公報
【特許文献７】ＷＯ２００４/０７４１８０号
【発明の概要】
【発明が解決しようとする課題】
【００１１】
特許文献４記載の方法は、生産性よく高純度のシリカ粒子を製造するものであるが、工程（ａ）では、製造目的とするシリカ粒子まで成長しないシランアルコキシドのオリゴマー等の未反応物が生成され、これを除去する工程（ｂ）が必須となっており、生産の効率性、コストの点等から問題がある。【００１２】
また、特許文献５の方法も同様に、未反応物が生成される問題がある。また、製造されるシリカ粒子分散液のシリカ粒子の濃度も極めて低い。さらに、一次粒子が５個以上連結するものは球状になり、鎖状とはならない（段落[0011]）。【００１３】
また、特許文献６及び７の方法も同様に、未反応物が生成される問題がある。さらに、特許文献７の方法は、シランアルコキシドの縮合体を原料とする特殊な方法である。【００１４】
本発明は、上記事情に鑑みて、未反応物の生成を抑制して、効率よくシリカ粒子を製造するシリカ粒子分散液の製造方法を提供する。
【課題を解決するための手段】
【００１５】
シリカ粒子形成に係わる反応（加水分解・重縮合）に大きな影響を与える反応系におけるシリカ成分に対する水及びアルカリ触媒の量を反応期間中一定とすることで、反応期間中常に同じ条件で反応を進めることができる。これにより、未反応物の生成が抑制される。【００１６】
また、所望の種粒子を一旦製造しておき、この種粒子を含有する液Ｉを用いて上記条件を満たすよう反応を進めることにより、未反応物の生成がより抑制されるため、より短時間で、目的の形状に制御された粒子を製造できる。特に、一次粒子が連結した異形粒子を製造する場合には、連結の度合い（個数）の制御が容易になる。【００１７】
すなわち、本発明は、平均粒子径が３〜１００ｎｍのシリカ種粒子を含有する液Ｉを予め容器に準備して、この液Ｉに、シランアルコキシドを含有する液Ａと、アルカリ触媒及び水を含有する液Ｂとを同時に添加して、シランアルコキシドを加水分解および重縮合させることで、シリカ種粒子を成長させてシリカ粒子を製造するシリカ粒子分散液の製造方法である。この製造方法は、以下の（１）及び（２）の条件を満足する。
（１）添加開始（反応開始）から終了までの期間の反応系におけるシリカ成分に対するアルカリ触媒のモル比の初期値に対する変化率が、０．９０〜１．１０である。
（２）添加開始（反応開始）から終了までの期間の反応系におけるシリカ成分に対する水のモル比の初期値に対する変化率が、０．９０〜１．１０である。【００１８】
以下、本明細書においては、「添加開始（反応開始）から終了までの期間の反応系におけるシリカ成分に対するアルカリ触媒のモル比の初期値に対する変化率」を単に「触媒割合変化率」といい、「添加開始（反応開始）から終了までの期間の反応系におけるシリカ成分に対する水のモル比の初期値に対する変化率」を単に「水割合変化率」という。【００１９】
ここで、反応系におけるシリカ成分とは、シリカ種粒子、及び添加したシランアルコキシドの加水分解重縮合物をいう。なお、液Ｉ中のシリカ種粒子の質量は、採取したサンプル５ｇを１０００℃で１時間乾燥させた前後の質量から算出する。
反応系内におけるシリカ成分に対する触媒割合（アルカリ触媒／シリカ成分）、及びシリカ成分に対する水割合（水／シリカ成分）は、シリカ種粒子の質量及びシランアルコキシドの添加量の実測値に基づくシリカ成分（珪素（Ｓｉ））としてのモル量を基準にして求める。この時、シランアルコキシドの加水分解及び重縮合の反応は瞬時に起こるもの（下記式参照）、アルカリ触媒は系外への放出はないものと仮定して算出する。これらの割合の変化率は、所定時間毎（例えば１０分毎）に、添加量実測値から反応系内のモル比を算出し、初期値で除した数値により算出する。なお、初期値とは、液Ｉのシリカ種粒子の珪素（Ｓｉ）を基準としたアルカリ触媒や水とのモル比の値をいう。【００２０】
Ｓｉ（ＯＲ）４＋４Ｈ２Ｏ → Ｓｉ（ＯＨ）４＋４ＲＯＨ
（加水分解時に水４モルを消費）
Ｓｉ（ＯＨ）４ → ＳｉＯ２ ＋ ２Ｈ２Ｏ
（重縮合時に水２モルを放出）
【発明の効果】
【００２１】
未反応物の生成を抑制して、効率よくシリカ粒子を製造できる。また、一次粒子が連結した異形シリカ粒子を製造する場合には、所望の連結の度合い（個数）を有する粒子が精度よく製造できる。
【図面の簡単な説明】
【００２２】
【図１】本発明における平均粒子径の算出方法を説明する図。
【図２】実施例１における触媒割合及び水割合の経時変化を示す図。
【図３】実施例２における触媒割合及び水割合の経時変化を示す図。
【図４】実施例３における触媒割合及び水割合の経時変化を示す図。
【図５】比較例１における触媒割合及び水割合の経時変化を示す図。
【図６】比較例２における触媒割合及び水割合の経時変化を示す図。
【発明を実施するための形態】
【００２３】
［シリカ粒子分散液の製造方法］
本発明のシリカ粒子分散液の製造方法は、平均粒子径が３〜１００ｎｍのシリカ種粒子を含有する液Ｉを準備する工程と、この液Ｉに、シランアルコキシドを含有する液Ａと、アルカリ触媒及び水を含有する液Ｂとを同時に添加することにより、シリカ種粒子を成長させてシリカ粒子を製造する工程とを含む。この方法において、添加開始から終了までの期間の反応系におけるシリカ成分に対するアルカリ触媒のモル比の初期値に対する変化率（触媒割合変化率）を０．９０〜１．１０とし、添加開始から終了までの期間の反応系におけるシリカ成分に対する水のモル比の初期値に対する変化率（水割合変化率）を０．９０〜１．１０とすることを特徴とする。
ここで、本発明の製造方法における添加開始時とは、液Ｉに対して液Ａ及び液Ｂの添加を開始した時を意味する。また、添加終了時とは、これら液Ａ及び液Ｂの添加を終了した時を意味する。
【００２４】
添加開始から終了までの反応期間中、反応系のシリカ成分に対するアルカリ触媒及び水の量を一定とすることにより、常に同じ条件で反応が進み、これにより、未反応物の生成が抑制される。したがって、未反応物を除去する工程を省略することが可能となり、シリカ粒子分散液が効率的に製造できる。また、この製造されたシリカ粒子分散液は、未反応物を含まないので、シリカ粒子分散液及び研磨材としての安定性に優れ、良好な研磨特性を有する研磨材が得られる。
【００２５】
さらに、シリカ種粒子を含有する液Ｉを用いて上記条件下で反応を進めることにより、未反応物の生成がより抑制されると共に、より短時間で、目的の形状に制御された粒子を製造できる。特に、一次粒子が連結した異形粒子を製造する場合には、連結の度合い（個数）の制御が容易となり、目的とする粒子を精度よく製造できる。また、種粒子を用いたシリカ粒子の製造法では、種粒子を用いない従来の方法に比べ、同等のサイズ、形状のシリカ粒子がおおよそ１／２〜１／１０程度の時間で得られる。
【００２６】
＜液Ｉ（予め容器に準備された液）＞
液Ｉは、少なくともシリカ種粒子と有機溶媒を含み、好ましくは水及びアルカリ触媒を含む。この液Ｉは、水及びアルカリ触媒の量や割合が調整されているものが好ましい。すなわち、添加する液Ａ及び液Ｂ（添加液）のアルカリ触媒／シランアルコキシド、水／シランアルコキシドのモル比を考慮して、液Ｉのアルカリ触媒／シリカ種粒子、水／シリカ種粒子のモル比を調整しておくことが好ましい。これにより、添加開始から終了までの反応期間中、反応系におけるシリカ成分に対するアルカリ触媒及び水の量を一定にできる。
【００２７】
有機溶媒としては、アルコール、ケトン、エーテル、グリコール、エステルなどが挙げられ、アルコールが好ましい。より具体的には、メタノール、エタノール、プロパノール、ブタノールなどのアルコール、メチルエチルケトン、メチルイソブチルケトンなどのケトン、メチルセロソルブ、エチルセロソルブ、プロピレングリコールモノプロピルエーテルなどのグリコールエーテル、エチレングリコール、プロピレングリコール、ヘキシレングリコールなどのグリコール、酢酸メチル、酢酸エチル、乳酸メチル、乳酸エチルなどのエステルが挙げられる。これらの中でも、メタノール又はエタノールがより好ましく、メタノールが特に好ましい。これらの有機溶媒は、１種単独で用いてもよく、２種以上混合して用いてもよい。
【００２８】
アルカリ触媒としては、アンモニア、アミン、アルカリ金属水素化物、アルカリ土類金属水素化物、アルカリ金属水酸化物、アルカリ土類金属水酸化物、第４級アンモニウム化合物、アミン系カップリング剤など、塩基性を示す化合物を用いることができ、アンモニアを用いることが好ましい。
【００２９】
液Ｉ中に含まれるシリカ種粒子としては、下記式［１］で表されるシランアルコキシドを加水分解及び重縮合させて製造したものを挙げることができる。
【００３０】
ＸｎＳｉ（ＯＲ）４−ｎ      ・・・［１］
【００３１】
式中、Ｘは水素原子、フッ素原子、炭素数１〜８のアルキル基、アリール基またはビニル基を示し、Ｒは水素原子、炭素数１〜８のアルキル基、アリール基またはビニル基を示し、ｎは０〜３の整数である。
【００３２】
上記式［１］で表されるシランアルコキシドとしては、テトラメトキシシラン、テトラエトキシシラン以外に、テトライソプロポキシシラン、テトラブトキシシラン、テトラオクトキシシラン、メチルトリメトキシシラン、メチルトリエトキシシラン、メチルトリイソプロポキシシラン、エチルトリメトキシシラン、エチルトリエトキシシラン、エチルトリイソプロポキシシラン、オクチルトリメトキシシラン、オクチルトリエトキシシラン、ビニルトリメトキシシラン、ビニルトリエトキシシラン、フェニルトリメトキシシラン、フェニルトリエトキシシラン、トリメトキシシラン、トリエトキシシラン、トリイソプロポキシシラン、フルオロトリメトキシシラン、フルオロトリエトキシシラン、ジメチルジメトキシシラン、ジメチルジエトキシシラン、ジエチルジメトキシシラン、ジエチルジエトキシシラン、ジメトキシシラン、ジエトキシシラン、ジフルオロジメトキシシラン、ジフルオロジエトキシシラン、トリフルオロメチルトリメトキシシラン、トリフルオロメチルトリエトキシシランなどが挙げられる。
【００３３】
これらのシランアルコキシドのうち、特に、テトラメトキシシラン（ＴＭＯＳ）やテトラエトキシシラン（ＴＥＯＳ）といった、上記式［１］のｎが０で、かつＲのアルキル鎖が短いものを使用することが好ましい。これは、これらを使用する場合、加水分解速度が速くなり、未反応物が残りにくい傾向にあるからである。中でも好ましいのは、アルキル鎖が短いテトラメトキシシラン（ＴＭＯＳ）である。
【００３４】
シリカ種粒子の平均粒子径は、上記のように、３〜１００ｎｍであるが、５〜５０ｎｍが好ましく、１０〜３０ｎｍがより好ましい。種粒子の粒径がこの範囲にあれば、目的の形状に制御された粒子を容易に製造することができ、特に一次粒子が連結した異形粒子を製造する場合に、連結の度合い（個数）を容易に制御できる。
《平均粒子径の測定方法》
平均粒子径は、電子顕微鏡写真を撮影し、任意の１００個の粒子について、粒子の最長径を測定し、その平均値として得たものである。
【００３５】
シリカ種粒子は、本発明のシリカ粒子の成長期の条件とは異なる条件で製造することができる。すなわち、本発明では、種粒子の製造に適した条件を採用して種粒子を製造し、粒子の成長期では、最終製造物の製造に適した別の条件を採用して製造することができる。したがって、製造効率の向上が図られ、より精度よく目的とする最終製造物を得ることができる。なお、種粒子を用いずに一連の工程として製造する場合は、最終製造物を考慮して、それに適した一定条件で最終製造物の製造を行う必要があり、本発明のような製造効率や精度が得られない。
【００３６】
また、このように種粒子分散液は、粒子成長期と異なる条件で製造できるので、未反応物の少ない分散液を製造することが可能となる。したがって、このように別途製造された種粒子分散液を用いて調製された敷液中の未反応物の含有量は非常に少ない。液Ｉ中の未反応物の含有量は、例えば、２００ｐｐｍ以下が好ましく、１５０ｐｐｍ以下がより好ましく、１００ｐｐｍ以下がさらに好ましい。なお、製造された種粒子分散液は、限外濾過などの精製処理をして、未反応物の含有量をさらに少なくしてもよい。液Ｉが未反応物をほとんど含まないことから、粒子成長後のシリカ分散液も未反応物の量は非常に少なくなる。
【００３７】
〈液Ｉ中の未反応物〉
未反応物とは、目的とするシリカ粒子（種粒子）まで反応が進んでいない含珪素化合物を意味する。例えば、未反応の原料シランアルコキシドやその低分子加水分解物（オリゴマー）、目的とする粒子よりはるかに小さい粒子等である。具体的には、日立工機株式会社製 小型超遠心機ＣＳ１５０ＧＸＬを用いて、シリカ粒子水分散液を設定温度１０℃、１，３７０，０００ｒｐｍ（１，０００，０００Ｇ）で３０分遠心処理した際の上澄み中の含珪素化合物を意味する。
【００３８】
《未反応物の含有量の測定方法》
この上澄み中の含珪素化合物（未反応物）を、株式会社島津製作所製 ＩＣＰ発光分析装置ＩＣＰＳ−８１００で測定したＳｉからＳｉＯ２濃度を求める。
【００３９】
また、種粒子分散液の製造方法は、成長期と異なる条件を採用することができるので、所望の種粒子が製造できる。例えば、シリカ種粒子の真球度が０．８０〜１．００、かつ粒子径変動係数（ＣＶ値）が１０％以下の真球状かつ粒子径の揃った種粒子が製造できる。このような種粒子を用いて目的とするシリカ粒子を製造することで、より目的に沿った粒子が製造できる。シリカ種粒子の真球度は、０．９０〜１．００が好ましい。また、シリカ種粒子の粒子径変動係数（ＣＶ値）は、８％以下が好ましい。
【００４０】
《真球度の測定方法》
電子顕微鏡写真を撮影し、任意の１００個の粒子について、それぞれその最大径（ＤＬ）と、これと直交する短径（ＤＳ）との比（ＤＳ／ＤＬ）の平均値を求め、これを真球度とする。
【００４１】
《粒子径変動係数の測定方法》
下記の式により求める。なお、粒子径変動係数（ＣＶ値）を求める際の個々の粒子径及び平均粒子径は、上記「平均粒子径の測定方法」の項に記載の方法で算出する。
【００４２】
【数１】
2018181713.tif 000003
【００４３】
液Ｉ中のシリカ種粒子濃度としては、１質量％以上が好ましく、一次粒子が連結した異形粒子を効率よく製造する点から、３質量％以上がより好ましく、５〜１０質量％がさらに好ましい。
《液Ｉ中のシリカ種粒子濃度の測定方法》
シリカ種粒子濃度は、サンプル５ｇを１０００℃で１時間乾燥させ、乾燥前後の質量から下記式により求める。
シリカ種粒子濃度(質量％)＝(乾燥後の質量／乾燥前の質量)×１００
なお、この測定方法によれば、シリカ種粒子以外の未反応物等も含まれるが、本発明の方法では未反応物等はごく微量であり影響がほとんどない。このためシリカ種粒子濃度は、上記方法により求められた値とする。
【００４４】
＜液Ａ＞
液Ａは、シランアルコキシドを含有するものであり、好ましくは、さらに有機溶媒を含有する。通常は、実質的にシランアルコキシドからなるか、実質的にシランアルコキシド及び有機溶媒の２成分からなる。なお、「実質的にシランアルコキシドからなる」、「実質的に２成分からなる」とは、シランアルコキシドや有機溶媒の製造過程から不可避的に含まれる不純物等は含まれ得るが、それ以外は含まないことを意味し、例えば、９９質量％以上であり、好ましくは９９．５質量％以上である。
【００４５】
シランアルコキシドとしては、上記式［１］で表されるものが挙げられ、具体的なシランアルコキシドも種粒子の製造と同様のものを用いることができる。
【００４６】
有機溶媒としては、上記液Ｉで例示したものを用いることが可能であり、液Ｉと同一組成の有機溶媒を用いることが好ましい。すなわち、液Ｉにメタノールを用いる場合には、液Ａにおいてもメタノールを用いることが好ましい。
【００４７】
ここで、液Ａが有機溶媒を含む場合、有機溶媒に対するシランアルコキシドの濃度としては、例えば、１．５〜６．４ｍｏｌ／Ｌであり、２．０〜６．０ｍｏｌ／Ｌであることが好ましい。
【００４８】
＜液Ｂ＞
液Ｂは、アルカリ触媒及び水を含有するものであり、通常、実質的に２成分からなる。なお、「実質的に２成分からなる」とは、上記液Ａで説明したのと同様の意味である。
【００４９】
アルカリ触媒としては、上記液Ｉで例示したものを用いることができ、アンモニアを用いることが好ましい。
【００５０】
ここで、液Ｂ中の水に対するアルカリ触媒の濃度としては、例えば、１〜２４ｍｏｌ／Ｌであり、３〜１５ｍｏｌ／Ｌであることが好ましい。
【００５１】
＜反応条件等＞
本発明のシリカ粒子分散液の製造方法は、次の２つの条件を満足する。
（１）触媒割合変化率が、０．９０〜１．１０である。
（２）水割合変化率が、０．９０〜１．１０である。
【００５２】
すなわち、触媒割合変化率及び水割合変化率を極力減らして、一定にしようとするものである。具体的には、液Ｉ中のアルカリ触媒／シリカ種粒子、水／シリカ種粒子のモル比に対して、反応によりモル比が変動しないようにアルカリ触媒／シランアルコキシド、水／シランアルコキシドのモル比が調製された液Ａ及び液Ｂを用いる方法が挙げられる。また、添加開始から終了までの期間において、液Ａ及び液Ｂの添加速度等の添加条件をできる限り一定にして、触媒割合変化率及び水割合変化率を抑制する方法が挙げられる。これは、例えば、高精度のポンプを使用することにより、液Ａ及び液Ｂの添加速度の変化を抑制できる。
【００５３】
これにより、反応の場が常に同じ条件となり、同じ条件下で反応を進めることができることから、未反応物の生成が抑制される。このため、未反応物を除去する工程を省略することが可能となり、シリカ粒子分散液を効率的に製造できる。また、このシリカ粒子分散液は、未反応物をほとんど含まないため、シリカ粒子分散液及び研磨材としての安定性に優れ、良好な研磨特性を有する研磨材が得られる。さらに、一次粒子径の揃った粒子が製造できる。
【００５４】
この触媒割合変化率は、上記のように、０．９０〜１．１０であり、０．９５〜１．０５が好ましく、０．９８〜１．０２がより好ましい。水割合変化率は、上記のように、０．９０〜１．１０であり、０．９５〜１．０５が好ましく、０．９８〜１．０２がより好ましい。
【００５５】
また、一次粒子が２個以上連結した異形のシリカ粒子を製造する場合、１分間あたりに添加されるシランアルコキシドのＳｉＯ２（シリカ）換算質量が、液Ｉ中のシリカ種粒子の質量に対して、１０質量％以上となるよう添加することが好ましく、１５質量％以上がより好ましく、２０質量％以上がさらに好ましく、２０〜３５質量％が特に好ましい。このような速度でシランアルコキシドを添加することにより、一次粒子の積極的な合着が促され、一次粒子が合着した異形のシリカ粒子が効率的に製造できる。
【００５６】
さらに、添加開始から終了までの期間の反応系では、シリカ成分に対するアルカリ触媒のモル比が常時０．２０以上、かつ、シリカ成分に対する水のモル比が常時２．０以上が好ましい。すなわち、反応中、シリカ成分に対してアルカリ触媒及び水を所定量以上に保持することが好ましい。このようにアルカリ触媒及び水を所定量以上に保持して反応させることにより、十分に加水分解を進めることができ、未反応物の発生を抑制することができる。なお、反応系におけるシリカ成分は、触媒割合変化率等の場合と同義である。
【００５７】
シリカ成分に対するアルカリ触媒のモル比は、０．３０以上がより好ましく、０．５０〜１．００がさらに好ましい。また、シリカ成分に対する水のモル比は、３．０以上がより好ましく、３．５〜１５．０がさらに好ましい。
【００５８】
また、添加終了時の反応系のｐＨは、１１以上が好ましく、１１．２以上がより好ましい。本発明では、上記のように、シリカ成分に対するアルカリ触媒量や水量を一定にして添加することにより、反応終了時のｐＨを１１以上にできる。
【００５９】
この反応は、通常、常圧下で行われる。反応温度としては、使用する溶媒の沸点以下の温度であればよい。ただし、粒子の析出を速めるために、反応温度は、０〜６５℃が好ましく、１０〜５０℃がより好ましい。
【００６０】
本発明の製造方法では、未反応物の生成が抑制される。このため、従来未反応物を除去する目的で行われていた加熱熟成処理、加熱除去処理、限外濾過などの精製処理を必ずしも行う必要はない。
【００６１】
また、添加終了時のシリカ粒子分散液（反応系）中のシリカ濃度は、従来の方法で製造されるものよりも高く、例えば、５質量％以上であり、１０質量％以上が好ましく、１０〜２５質量％がより好ましい。
《系中のシリカ粒子濃度の測定方法》
シリカ粒子濃度は、サンプル５ｇを１０００℃で１時間乾燥させ、乾燥前後の質量から下記式により求める。
シリカ粒子濃度(質量％)＝(乾燥後の質量／乾燥前の質量)×１００
なお、この測定方法によれば、シリカ粒子以外の未反応物等も含まれるが、本発明の方法では未反応物等はごく微量であり影響がほとんどない。このためシリカ粒子濃度は、上記方法により求められた値とする。
【００６２】
［シリカ粒子分散液］
本発明の方法により製造されるシリカ粒子分散液は、研磨材に有用であり、このまま分散体の状態で用いてもよいし、乾燥して用いてもよい。このシリカ粒子分散液の未反応物の含有量は、２００ｐｐｍ以下が好ましく、１５０ｐｐｍ以下がより好ましく、１００ｐｐｍ以下がさらに好ましい。
【００６３】
〈シリカ粒子分散液中の未反応物〉
未反応物とは、目的とするシリカ粒子以外の含珪素化合物を意味する。例えば、未反応の原料シランアルコキシドやその低分子加水分解物（オリゴマー）、目的とする粒子よりはるかに小さい粒子等である。具体的には、シリカ粒子水分散液を上記液Ｉで例示した方法で遠心処理した際の上澄み中の含珪素化合物を意味する。
【００６４】
《未反応物の含有量の測定方法》
この上澄み中の含珪素化合物（未反応物）を上記液Ｉで例示した方法で測定したＳｉからシリカ（ＳｉＯ２）濃度を求める。
【００６５】
シリカ粒子分散液は、未反応物をほとんど含まないため、研磨材に用いた場合、研磨材中での粒子安定性に優れると共に、基板への付着物が抑制できる。また、研磨材に添加される各種薬品の吸着や各種薬品との反応を抑制して、各種薬品の効果をより有効に発揮できる。
【００６６】
シリカ粒子分散液に含まれるシリカ粒子は、三次元的重縮合構造をとる。これは、シランアルコキシドの加水分解および重縮合がアルカリ性側で行われることで、平面状（二次元的）のみに進行するのではなく、立体的（三次元的）に進行するためである。このような構造をもった粒子を用いた研磨材は、粒子の分散性が高く、充分な研磨速度が得られるので好適である。一方、酸性側で加水分解および重縮合を行うと二次元的に進行し、球状粒子が得られない。
その構造は、透過電子顕微鏡や走査型電子顕微鏡で確認して、粒子として存在することで判断できる。
【００６７】
シリカ粒子分散液に含まれる一次粒子の平均粒子径は、５〜３００ｎｍが好ましく、要求される研磨速度や研磨精度等によって適宜設定できる。
ここで、平均粒子径が５ｎｍ未満の場合は、シリカ粒子分散液の安定性が不充分となる傾向にあり、また粒子径が小さすぎて充分な研磨速度が得られないことがある。平均粒子径が３００ｎｍを超える場合は、研磨材として使用した場合、基板または絶縁膜の種類にもよるが、スクラッチが発生しやすく、充分な平滑性が得られないことがある。より好ましい平均粒子径は１０〜２００ｎｍ、さらに好ましくは１５〜１００ｎｍである。
《平均粒子径の測定方法》
平均粒子径（ｄ）の算出方法について、図１を用いて説明する。図１は、一次粒子が単独で存在する粒子や複数の一次粒子が連結した粒子を例示している。黒塗り部は粒子間の接合部のイメージであり、接合部は空間を含んでいてもよい。粒子径ｄは、各粒子の一次粒子の最長径を測定したものである。平均粒子径（ｄ）は、電子顕微鏡写真を撮影し、任意の１００個の粒子について、各粒子の一次粒子の最長径ｄを測定し、その平均値として得る。
【００６８】
シリカ粒子分散液は、一次粒子が２個以上連結した異形シリカ粒子を１０％以上含むことが好ましく、３０％以上含むことがより好ましく、５０％以上含むことがさらに好ましい。一次粒子が２個以上連結した異形シリカ粒子とは、球状又は真球状の１つの粒子として把握される粒子（一次粒子）が２個以上、好ましくは２〜１０個連結した鎖状の粒子をいう（図１参照）。研磨性の点からは、２〜３個程度連結した異形シリカ粒子が好ましい。
【００６９】
ここで、異形シリカ粒子の一次粒子の連結個数や、系中における異形シリカ粒子の割合（異形粒子率）は、電子顕微鏡写真を撮影し、任意の１００個の粒子について観察して求める。
【００７０】
シリカ粒子分散液に含まれるシリカ粒子は、Ｕ、Ｔｈの各々の含有量が０．３ｐｐｂ未満、アルカリ金属、アルカリ土類金属、Ｆｅ、Ｔｉ、Ｚｎ、Ｐｄ、Ａｇ、Ｍｎ、Ｃｏ、Ｍｏ、Ｓｎ、Ａｌ、Ｚｒの各々の含有量が０．１ｐｐｍ未満、Ｃｕ、Ｎｉ、Ｃｒの各々の含有量が１ｐｐｂ未満が好ましい。この範囲であれば、配線ノードが４０ｎｍ以下の高集積なロジックやメモリー及び三次元実装用調製用の研磨砥粒として使用可能である。
これら不純分の金属元素の含有量が上述の範囲を超えて多く存在すると、シリカ系粒子を用いて研磨した基板に金属元素が残存するおそれがある。この金属元素が半導体基板に形成された回路の絶縁不良を起こしたり回路を短絡させたりする。これによって、絶縁用に設けた膜（絶縁膜）の誘電率が低下し、金属配線にインピーダンスが増大し、応答速度の遅れ、消費電力の増大等が起きることがある。また、金属元素イオンが移動（拡散）し、使用条件や使用が長期にわたった場合にもこのような不具合を生じることがある。特に、Ｕ、Ｔｈの場合は、放射線を発生するため、微量でも残存した場合に放射線による半導体の誤作動を引き起こす点で好ましくない。
ここで、アルカリ金属とは、Ｌｉ、Ｎａ、Ｋ、Ｒｂ、Ｃｓ、Ｆｒを表し、アルカリ土類金属とは、Ｂｅ、Ｍｇ、Ｃａ、Ｓｒ、Ｂａ、Ｒａを表す。
【００７１】
このような不純分の含有量が少ない高純度シリカ粒子を得るには、粒子を調製する際の装置の材質をこれらの元素を含まず、かつ耐薬品性が高いものにすることが好ましい。具体的には、テフロン（登録商標）、ＦＲＰ、カーボンファイバー等のプラスチック、無アルカリガラス等が好ましい。
また、使用する原料については、蒸留・イオン交換・フィルター除去で精製することが好ましい。特にアルコキシドの加水分解時に使用するアルコールは、タンク等からの金属不純分や合成時の触媒が残存するおそれがあり、特に精度の高い精製を必要とする場合がある。
【００７２】
高純度シリカ粒子を得る方法としては、上述のように、予め不純分の少ない原料を準備したり、粒子調製用の装置からの混入を抑えたりする方法がある。これ以外にも、そのような対策を充分にとらずに調製された粒子から不純分を低減することは可能である。ただし、不純分がシリカ粒子内に取り込まれている場合、イオン交換やフィルター除去で精製することは効率が悪く、高コストになるおそれがある。このため、このような方法で、不純分の含有量が少ないシリカ粒子を得るのは現実的でない。
【００７３】
《金属元素含有量の測定》
シリカ粒子中のＵ、Ｔｈの含有量、アルカリ金属、アルカリ土類金属、Ｆｅ、Ｔｉ、Ｚｎ、Ｐｄ、Ａｇ、Ｍｎ、Ｃｏ、Ｍｏ、Ｓｎ、Ａｌ、Ｚｒの含有量、およびＣｕ、Ｎｉ、Ｃｒの含有量については、シリカ粒子をフッ酸で溶解し、加熱してフッ酸を除去した後、必要に応じて純水を加え、得られた溶液についてＩＣＰ誘導結合プラズマ発光分光質量分析装置（例えば、株式会社島津製作所製  ＩＣＰＭ−８５００）を用いて測定する。
【実施例】
【００７４】
以下、本発明を実施例により説明するが、本発明はこれら実施例に限定されるものではない。【００７５】
［実施例１］
〈シリカ粒子分散液（Ａ）の製造〉
平均粒子径１５ｎｍのシリカ種粒子を含む液Ｉ１８０．０ｇを５０℃に保持し、この液Ｉに対して、テトラメトキシシラン（多摩化学（株）製）のメタノール溶液（液Ａ）１９５６．４ｇと、アンモニア水（液Ｂ）５４６．０ｇとを同時に１００分かけて添加した。液Ｉ、液Ａ及び液Ｂの組成を表１に示す（以下の実施例、比較例も同様）。
添加終了（反応終了）時のシリカ粒子分散液のシリカ濃度は、１５．１質量％であった。添加終了後、さらにこの温度で３０分間熟成した。溶媒を純水に置換し、２０質量％シリカ粒子分散液（Ａ）を得た。詳細な製造条件、及び各種測定結果を表２に示す（以下の実施例、比較例も同様）。【００７６】
《種粒子の平均粒子径の測定》
種粒子の平均粒子径は、種粒子の電子顕微鏡写真を撮影し、任意の１００個の粒子について、図１に例示するように種粒子の最も長い径を測定し、その平均値として得た。
《種粒子のＣＶ値の測定》
種粒子のＣＶ値は、上記の個々の結果を用い、計算により求めた。【００７７】
《種粒子の真球度の測定》
電子顕微鏡写真を撮影し、任意の１００個の粒子について、それぞれその最大径（ＤＬ）と、これと直交する短径（ＤＳ）との比（ＤＳ／ＤＬ）の平均値を求め、これを真球度とした。【００７８】
《液Ｉ中のシリカ種粒子濃度の測定》
シリカ種粒子濃度は、サンプル５ｇを１０００℃で１時間乾燥させ、乾燥前後の質量から下記式により求めた。
シリカ種粒子濃度(質量％)＝(乾燥後の質量／乾燥前の質量)×１００【００７９】
《液Ｉ中の未反応物量の測定》
未反応物量は、液Ｉを、日立工機株式会社製 小型超遠心機ＣＳ１５０ＧＸＬを用いて、設定温度１０℃、１，３７０，０００ｒｐｍ（１，０００，０００Ｇ）で３０分間遠心処理した際の上澄み中に存在する含珪素化合物（未反応物）を、株式会社島津製作所製ＩＣＰ発光分析装置ＩＣＰＳ−８１００で測定したＳｉからＳｉＯ２濃度を求め、比較した。【００８０】
《触媒割合変化率および水割合変化率》
アルカリ触媒／シランアルコキシド、水／シランアルコキシドの各モル比は、シリカ種粒子の質量及びシランアルコキシドの添加質量実測値に基づくシリカ成分（珪素（Ｓｉ）としてのモル量を基準に、シランアルコキシドの加水分解及び重縮合の反応は瞬時に起こるもの（下記式参照）、アルカリ触媒は系外への放出はないものと仮定して算出した。液Ａ及び液Ｂの添加開始１０分後から、１０分毎の反応系内のモル比を算出した。液Ｉにおけるモル比を初期値として、かかる初期値で除した数値で、系内の各物質モル比の変化を比較した。【００８１】
Ｓｉ（ＯＲ）４＋４Ｈ２Ｏ → Ｓｉ（ＯＨ）４＋４ＲＯＨ
（加水分解時に水４モルを消費）
Ｓｉ（ＯＨ）４ → ＳｉＯ２ ＋ ２Ｈ２Ｏ
（重縮合時に水２モルを放出）【００８２】
《シランアルコキシドの添加速度》
単位時間（１分間）あたりに系中に添加されるシランアルコキシドの量を、液Ｉ中のシリカ種粒子に対する質量比として算出した。なお、両者の質量は、シリカ（ＳｉＯ２）として換算したものである。【００８３】
《系中シリカ成分濃度の測定》
１０分毎にサンプルを採取し、サンプル５ｇを１０００℃で１時間乾燥させ、乾燥前後の質量から、系中シリカ成分濃度を算出した（下記式）。
系中シリカ成分濃度(質量％)＝(乾燥後の質量／乾燥前の質量)×１００【００８４】
《シリカ粒子分散液の未反応物量の測定》
未反応物量は、得られた２０質量％シリカ粒子分散液を、日立工機株式会社製 小型超遠心機ＣＳ１５０ＧＸＬを用いて、設定温度１０℃、１，３７０，０００ｒｐｍ（１，０００，０００Ｇ）で３０分間遠心処理した際の上澄み中に存在する含珪素化合物（未反応物）を、株式会社島津製作所製 ＩＣＰ発光分析装置ＩＣＰＳ−８１００で測定したＳｉからＳｉＯ２濃度を求め、比較した。【００８５】
《シリカ粒子分散液の一次粒子の平均粒子径の測定》
一次粒子の平均粒子径は、シリカ粒子の電子顕微鏡写真を撮影し、任意の１００個の粒子について、図１に例示するように一次粒子の最も長い径（鎖状粒子の短径方向の場合もあり）を測定し、その平均値として得た。
《一次粒子径のＣＶ値》
一次粒子径のＣＶ値は、上記の個々の結果を用い、計算により求めた。【００８６】
《製造されたシリカ粒子分散液の異形シリカ粒子の割合（異形粒子率）》
電子顕微鏡写真を撮影し、任意の１００個の粒子について観察し、一次粒子が２個以上連結した異形シリカ粒子の割合を求めた。【００８７】
《異形シリカ粒子の一次粒子の連結個数》
電子顕微鏡写真を撮影し、任意の１００個の粒子について観察し、各粒子の連結個数の平均値を求めた。【００８８】
〈研磨材（Ａ）の製造及び評価〉
実施例１で製造したシリカ粒子を３．０質量％、ヒドロキシエチルセルロース（ＨＥＣ）を１７５ｐｐｍ、アンモニアを２２５ｐｐｍ含有する研磨材（Ａ）を製造した。下記の研磨材の性能評価結果を表２に示す（以下の実施例、比較例も同様）。【００８９】
《研磨材（スラリー）の安定性試験》
研磨材（スラリー）の安定性は、〈研磨材（Ａ）の製造〉で製造された研磨材（Ａ）の白濁の有無で評価した。
白濁なし            ：○
白濁あり            ：×【００９０】
《研磨試験》
研磨用基板（結晶構造が１.０.０である単結晶シリコンウエハー）を用い、研磨装置（ナノファクター（株）製  ＮＦ３００）にセットし、研磨パッドＳＵＢＡ６００、基板加重１５ｋＰａ、テーブル回転速度５０ｒｐｍ、スピンドル速度６０ｒｐｍで、上記研磨材（Ａ）を２５０ｍｌ／分の速度で研磨用基板の研磨を１０分間行った。その後、純水にて洗浄し風乾した。【００９１】
その後、得られた研磨基板の研磨表面を観察し、表面の平滑性を以下の基準（スクラッチの程度）で評価した。
スクラッチはほとんど認められない。      ：○
スクラッチが僅かに認められる。          ：△
スクラッチが広範囲に認められる。        ：×【００９２】
研磨基板上のシリカ成分の残存について、レーザー顕微鏡（株式会社キーエンス製  ＶＫ−Ｘ２５０）を用いて残存の程度を確認し、下記の評価基準で評価した。
残存はほとんど認められない。      ：○
残存が僅かに認められる。          ：△
残存が広範囲に認められる。        ：×【００９３】
［実施例２］
〈シリカ粒子分散液（Ｂ）の製造〉
平均粒子径２５ｎｍのシリカ種粒子を含む液Ｉ１８５．９５ｇを５０℃に保持し、この液Ｉに対して、テトラメトキシシラン（多摩化学（株）製）のメタノール溶液（液Ａ）１９５６．４ｇと、アンモニア水（液Ｂ）７０９．０ｇとを同時に８０分かけて添加した。
添加終了時のシリカ粒子分散液のシリカ濃度は、１４．２質量％であった。添加終了後、さらにこの温度で１時間熟成した。溶媒を純水に置換し、２０質量％シリカ粒子分散液（Ｂ）を得た。【００９４】
〈研磨材（Ｂ）の製造及び評価〉
シリカ粒子分散液（Ｂ）を用いた以外は実施例１と同様に研磨材（Ｂ）を製造して性能を評価した。【００９５】
［実施例３］
〈シリカ粒子分散液（Ｃ）の製造〉
平均粒子径１５ｎｍのシリカ種粒子を含む液Ｉ１８０．０ｇを５０℃に保持し、この液Ｉに対して、テトラメトキシシラン（多摩化学（株）製）のメタノール溶液（液Ａ）１９５６．４ｇと、アンモニア水（液Ｂ）５４６．０ｇとを同時に２００分かけて添加した。本実施例では、シリカ種粒子濃度の低い液Ｉを用いた。
添加終了時のシリカ粒子分散液のシリカ濃度は、１４．９質量％であった。添加終了後、さらにこの温度で３０分間熟成した。溶媒を純水に置換し、２０質量％シリカ粒子分散液（Ｃ）を得た。【００９６】
〈研磨材（Ｃ）の製造及び評価〉
シリカ粒子分散液（Ｃ）を用いた以外は実施例１と同様に研磨材（Ｃ）を製造して性能を評価した。【００９７】
［比較例１］
〈シリカ粒子分散液（Ｄ）の製造〉
平均粒子径１５ｎｍのシリカ種粒子を含む液Ｉ１８０．０ｇを５０℃に保持し、この液Ｉに対して、テトラメトキシシラン（多摩化学（株）製）のメタノール溶液（液Ａ）３０５１．９７ｇと、アンモニア水（液Ｂ）５４６．０ｇとを同時に１００分かけて添加した。本比較例は、実施例１に対して液Ａの組成を変更した。
添加開始から終了までの期間の反応系中の触媒割合（アルカリ触媒／シリカ成分）は０．８６〜１．００で変化し、水割合（水／シリカ成分）は０．６０〜１．００で変化した。
添加終了時のシリカ粒子分散液のシリカ濃度は、１６．５質量％であった。添加終了後、さらにこの温度で３０分間熟成した。溶媒を純水に置換し、２０質量％シリカ粒子分散液（Ｄ）を得た。【００９８】
〈研磨材（Ｄ）の製造及び評価〉
シリカ粒子分散液（Ｄ）を用いた以外は実施例１と同様に研磨材（Ｄ）を製造して性能を評価した。【００９９】
［比較例２］
〈シリカ粒子分散液（Ｅ）の製造〉
平均粒子径１５ｎｍのシリカ種粒子を含む液Ｉ１８０．０ｇを５０℃に保持し、この液Ｉに対して、テトラメトキシシラン（多摩化学（株）製）のメタノール溶液（液Ａ）１９５６．４ｇと、アンモニア水（液Ｂ）３４４．０ｇとを同時に１００分かけて添加した。本比較例は、実施例１に対して液Ｂの組成を変更した。
添加開始から終了までの期間の反応系中の触媒割合（アルカリ触媒／シリカ成分）は０．６０〜１．００で変化し、水割合（水／シリカ成分）は０．６０〜１．００で変化した。
添加終了時のシリカ粒子分散液のシリカ濃度は、１６．３質量％であった。添加終了後、さらにこの温度で３０分間熟成した。溶媒を純水に置換し、２０質量％シリカ粒子分散液（Ｅ）を得た。【０１００】
〈研磨材（Ｅ）の製造及び評価〉
シリカ粒子分散液（Ｅ）を用いた以外は実施例１と同様に研磨材（Ｅ）を製造して性能を評価した。【０１０１】
【表１】
2018181713.tif 000004
【０１０２】
【表２】
2018181713.tif 000005
【０１０３】
表２に示すように、実施例１〜３で製造されたシリカ粒子分散液は、異形のシリカ粒子が効率的に生成されていることがわかる。また、比較例１及び２と比較して未反応物の生成量が少なく、スラリー安定性や研磨特性の点でも優れていた。
【図１】
2018181713.tif 000006
【図２】
2018181713.tif 000007
【図３】
2018181713.tif 000008
【図４】
2018181713.tif 000009
【図５】
2018181713.tif 000010
【図６】
2018181713.tif 000011
【国際調査報告】
2018181713.tif 000012
2018181713.tif 000013
2018181713.tif 000014